(57)【特許請求の範囲】
【請求項１】
ポリイソシアネートとイソシアネート反応性組成物とを反応させることを含む、ポリイソシアヌレートポリウレタン中実材料の製造プロセスであって、前記反応が、イソシアネートインデックス１５０〜１５００、三量体化触媒の存在下で実施され、前記ポリイソシアネートが、
ａ）４，４’−ジフェニルメタンジイソシアネート及び／又は２５℃で液体であり且つ少なくとも２０重量％のＮＣＯ価を有する前記ジフェニルメタンジイソシアネートの変異体を少なくとも４０重量％含む、ジフェニルメタンジイソシアネート（ポリイソシアネートａ）８０〜１００重量％、及び
ｂ）もう一種のポリイソシアネート（ポリイソシアネートｂ）２０〜０重量％、
からなり、前記イソシアネート反応性組成物が、
（ａ）平均公称官能基数２〜６、平均当量１５０〜１０００、平均分子量６００〜５０００、オキシエチレン（ＥＯ）含有量７５〜１００重量％を有するポリエーテルポリオール８０〜１００重量％、及び
（ｂ）水を含まない一種以上の他のイソシアネート反応性化合物２０〜０重量％、
からなり、ポリエーテルポリオール（ａ）とイソシアネート反応性化合物（ｂ）の量は、ポリエーテルポリオール（ａ）とイソシアネート反応性化合物（ｂ）との総量に対して計算される、上記プロセス。
【請求項２】
請求項１に記載のプロセスに従って製造した材料。
【発明の詳細な説明】
【発明の詳細な説明】
【０００１】
発明の分野
本発明は、ポリイソシアヌレートポリウレタン材料の製造プロセスに関する。
【０００２】
特に本発明は、高いオキシエチレン含有量を有するポリエーテルポリオールと、高いジフェニルメタンジイソシアネート(MDI)含有量を有するポリイソシアネートとを使用する、ポリ-イソシアヌレートポリウレタン材料の製造プロセスに関する。
【０００３】
発明の背景
高いオキシエチレン含有量を有するポリオール類、少なくとも85重量%の4,4’-MDIまたはその変異体を含むポリイソシアネート類と水とから、低いハードブロック含有量と高いハードブロック含有量を有するポリウレタン材料を製造することについては、PCT国際公開第WO02/06370号及び同第WO98/00450号に開示されている。製造された材料は、ポリウレタンエラストマーである。さらに欧州特許第608626号には、高い含有量の4,4’-MDIを含むポリイソシアネートと、高いオキシエチレン含有量のポリオールとを水と反応させることによって、形状記憶(shape  memory)ポリウレタンフォームを製造することを開示している。PCT国際公開第WO02/10249号は、MDIと、高いオキシエチレン含有量を有するポリオールと、架橋剤/連鎖延長剤とを反応させることによって、高いハードブロック含有量を有するポリウレタン材料の製造プロセスについて開示する。
【０００４】
これらの引用例は、高いNCO-インデックスで、且つ三量体化触媒の存在下でポリイソシアネートとポリオールとを反応させることによってポリイソシアヌレートポリウレタン材料を製造するプロセスについては開示していない。
【０００５】
三量体化触媒の存在下、高いインデックスでポリイソシアネート類とポリオール類とを反応させることによる、ポリイソシアヌレートポリウレタン材料の製造プロセスは、それなりに広く記載されてきた。たとえば、欧州特許EP第922063号及びPCT国際公開第WO00/29459号、同第02/00752号、欧州特許EP第1173495号、同EP第745627号、同EP第587317号、米国特許第4247656号、米国特許第4129697号、ドイツ特許第10145458号、米国特許第4661533号、米国特許第4424288号及び英国特許第1433642号を参照されたい。
【０００６】
意外にも、本出願人は、特定のMDI-ベースのポリイソシアネート類と、高いオキシエチレン含有量を有する特定のポリオール類とから製造した新規種類のポリイソシアヌレートポリウレタン材料を知見した。
【０００７】
本発明により、高い弾性率、高い耐衝撃性、耐熱性及び耐引火性、短い離型時間及び高い未処理強度を有する材料の製造が可能になる。特に、この材料は、反応射出成形(RIM)プロセスで好都合に製造することができる。
【０００８】
さらに、本プロセスは、有機粒子及び無機粒子のような充填剤、たとえばナノクレー粒子、BaSO4及びCaCO3、及び／または繊維、たとえばガラス繊維、天然繊維、たとえば亜麻、大麻、及びサイザル麻繊維、合成繊維、たとえばポリアミド(Kevlar：商標)及びポリエチレン(Spectra：商標)を使用することによって強化材料を製造するのに適している。そのような材料は高い熱安定性を示す。
【０００９】
さらに、本材料を製造するのに使用する成分は容易に成形可能であり、且つ優れた硬化特性を示すので、離型時間を短くするという効果がある。
【００１０】
さらに得られた材料は、同一NCO-インデックスで高レベルのオキシプロピレン基を有する高い含有量のポリオールから製造した材料と比較して、赤外線分析において低レベルの残存NCO基を示す。本発明に従った材料は、より高い衝撃強度を有し、且つ脆性が低い。
【００１１】
従って、本発明は、ポリイソシアネートとイソシアネート反応性組成物とを反応させることを含む、ポリイソシアヌレートポリウレタン材料の製造プロセスであって、ここで前記反応は、イソシアネートインデックス１５０〜１５００で実施し、ここで前記ポリイソシアネートは、
ａ）４，４’−ジフェニルメタンジイソシアネート及び／又は２５℃で液体であり且つ少なくとも２０重量％のＮＣＯ価を有する前記ジフェニルメタンジイソシアネートの変異体を少なくとも４０重量％、好ましくは少なくとも６０重量％、最も好ましくは少なくとも８５重量％含む、ジフェニルメタンジイソシアネート（ポリイソシアネートａ）８０〜１００重量％、及び
ｂ）もう一種のポリイソシアネート（ポリイソシアネートｂ）２０〜０重量％
からなり、ここで前記イソシアネート反応性組成物は、
ａ）平均公称官能基数２〜６、平均当量１５０〜１０００、平均分子量６００〜５０００、オキシエチレン（ＥＯ）含有量７５〜１００重量％を有するポリエーテルポリオール８０〜１００％、及び
ｂ）水を除く一種以上の他のイソシアネート反応性化合物２０〜０重量％からなり、ポリオールａ）と化合物ｂ）の量は、このポリオールａ）と化合物ｂ）との総量に対して計算される、前記プロセスに関する。
【００１２】
本発明との関係において、以下の用語は以下の意味を有する：
１．イソシアネートインデックスまたはNCOインデックスまたはインデックス：
百分率で表したNCO-基対配合物中に存在するイソシアネート-反応性水素原子の比。
【００１３】
（［ＮＣＯ］ｘ１００）／［活性水素］
言い換えれば、このNCO-インデックスは、配合物中の実際に使用されるイソシアネート対配合物中の使用されるイソシアネート-反応性組成物と反応させるのに理論的に必要なイソシアネートの量の割合を表す。
【００１４】
本明細書中で使用するこのイソシアネートインデックスは、イソシアネート成分とイソシアネート-反応性成分とを含む材料を製造する実際の重合プロセスの見地から判断されることに注意すべきである。(プレポリマーとして当業界で参照されるそのようなイソシアネート-誘導体を含む)変性ポリイソシアネートを製造するために予備段階で消費されるイソシアネート基も(たとえば変性ポリオール類またはポリアミン類を製造するためにイソシアネートと反応した)予備段階で消費された活性水素も、このイソシアネートインデックスの計算には入れない。実際の重合段階に存在する遊離イソシアネート基と遊離イソシアネート-反応性水素(水の遊離イソシアネート-反応性水素を含む)だけを考慮に入れる。
【００１５】
２．イソシアネートインデックスを計算する目的に関して、本明細書中で使用する「イソシアネート-反応性水素原子」なる表現は、反応組成物中に存在する水酸基とアミン基の活性水素原子の総量を指す。これは、実際の重合プロセスでイソシアネートインデックスを計算する目的に関して、一つの水酸基は、一つの反応性水素を含むものとみなされ、一つの一級アミン基は、一つの活性水素を含むものとみなされ、及び一つの水分子は、二つの活性水素を含むものとみなされることを意味する。
【００１６】
３．反応系：ポリイソシアネートが、イソシアネート-反応性成分とは分離された一つ以上の容器に保持される成分の組み合わせ。
【００１７】
４．本明細書中で使用する「ポリイソシアヌレートポリウレタン材料」なる表現は、場合により発泡剤を使用する、高いインデックスで、三量体化触媒の存在下、上記ポリイソシアネート類とイソシアネート-反応性組成物とを反応させることによって得られた発泡(cellular)または非発泡(non-cellular)製品を指し、特に(水と、イソシアネート基生成尿素結合と二酸化炭素との反応を含み、ポリ尿素-ポリイソシアヌレートポリウレタンフォームを生成する)反応性発泡剤として水で得た発泡製品が挙げられる。
【００１８】
５．本明細書中で使用する「平均公称水酸基官能基数」なる用語は、これがその製造で使用される(単数または複数種類の)開始剤の数平均官能基数(１分子当たりの活性水素原子の数)であるという前提のもとに、ポリオールまたはポリオール組成物の数平均官能基数(number  average  functionality)(１分子当たりの水酸基の数)を示すために使用されるが、実際には、幾つかの末端不飽和のため、いくらか下回ることが多い。
【００１９】
６．「平均」なる用語は、他に記載しない限り、数平均を指す。
【００２０】
好ましくは、このポリイソシアネートa)は、
1)少なくとも40重量%、好ましくは少なくとも60重量%、最も好ましくは少なくとも85重量%の4,4’-ジフェニルメタンジイソシアネートと、そのようなジフェニルメタンジイソシアネートの以下の好ましい変異体とを含むジフェニルメタンジイソシアネート；
2)ポリイソシアネート1)のカルボジイミド及び／またはウレトニミン変性変異体、前記変異体は20重量%以上のNCO価を有する；
3)ポリイソシアネート1)のウレタン変性変異体、前記変異体は20重量%以上のNCO価を有し、過剰量のポリイソシアネート1)と、平均公称官能基数2〜４と、せいぜい1000の平均分子量とを有するポリオールとの反応生成物である；
4)20重量%以上のNCO価を有するプレポリマー、ここでこれは上記ポリイソシアネート１〜3)のいずれかの過剰量と、平均公称官能基数２〜6、平均分子量2000〜12000、好ましくは水酸基価15〜60mgKOH/gを有するポリオールとの反応生成物である；及び
5)上記ポリイソシアネートのいずれかの混合物である。ポリイソシアネート1)及び2)並びにその混合物は、ポリイソシアネートa)として好ましい。
【００２１】
ポリイソシアネート1)は、4,4’-MDIを少なくとも40重量%含む。そのようなポリイソシアネートは当該技術分野で公知であり、ピュア4,4’-MDIと、4,4’-MDIの異性体混合物と、60重量%以下の2,4’-MDIと2,2’-MDIとを含む。
【００２２】
この異性体混合物中の2,2’-MDIの量は、多少不純物レベルであり、通常２重量%を越えず、残余は4,4’-MDIと2,4’-MDIである。このようなポリイソシアネートは当該技術分野で公知であり、市販されており、たとえばSuprasec(商標)MPR(Huntsman  Polyurethanes製)がある。Huntsman  Polyurethanesは、Huntsman  International  LLC(商標Suprasecを所有する)の法人である。
【００２３】
上記ポリイソシアネート1)のカルボジイミド及び／またはウレトニミン変性変異体も当該技術分野で公知であり、市販されている。たとえば、Suprasec  2020(Huntsman  Polyurethanes製)である。
【００２４】
上記ポリイソシアネート1)のウレタン変性変異体も当該技術分野で公知である。たとえばG.WoodsによるThe  ICI  Polyurethanes、1990年、第２版、32〜35頁を参照されたい。20重量%以上のNCO価を有するポリイソシアネート1)の上記プレポリマーも当該技術分野で公知である。好ましくは、これらのプレポリマーを製造するのに使用したポリオールは、ポリエステルポリオール類及びポリエーテルポリオール類から、特に平均公称官能基数２〜４、平均分子量2500〜8000、好ましくは15〜60mmKOH/gの水酸基価及び、好ましくはポリマー鎖の末端にある、５〜25重量%のオキシエチレン含有量、または好ましくはポリマー鎖にランダムに分散されている、50〜90重量%のオキシエチレン含有量を有するポリオキシエチレンポリオキシプロピレンポリオール類から選択される。
【００２５】
上記ポリイソシアネート類の混合物も同様に使用することができる。たとえば、G.WoodsのThe  ICI  Polyurethanes  Book、1990年、第２版、32〜35頁を参照されたい。そのような市販のポリイソシアネートの例としては、Huntsman  Polyurethanes製のSuprasec  2021がある。
【００２６】
他のポリイソシアネートb)は、脂肪族、脂環式、芳香族脂肪族(araliphatic)、好ましくは芳香族ポリイソシアネート類、たとえば2,4-及び2,6-異性体の形状のトルエンジイソシアネート及びその混合物並びにジフェニルメタンジイソシアネート類(MDI)の混合物、並びに「クルード」即ちポリメリックMDI(ポリメチレンポリフェニレンポリイソシアネート類)として当該技術分野で公知の２を超えるイソシアネート官能基数を有するそのオリゴマーから選択することができる。トルエンジイソシアネートとポリメチレンポリフェニレンポリイソシアネートとの混合物も同様に使用することができる。
【００２７】
２を越えるNCO官能基数を有するポリイソシアネート類を使用するとき、本発明で使用する総ポリイソシアネートの平均NCO官能基数が好ましくは2.0〜2.2であるようなポリイソシアネート量を使用する。
【００２８】
高EO含有量を有するポリエーテルポリオールa)は、ポリエーテルポリオールの重量に対して計算した75〜100重量%のEO含有量を有するものから選択される。これらのポリエーテルポリオール類は、オキシプロピレン及び／またはオキシブチレン基などの他のオキシアルキレン基を含んでいてもよい。これらのポリオール類は、平均公称官能基数２〜6、好ましくは2〜4、平均当量150〜1000及び、600〜5000、好ましくは600〜3000の分子量を有する。このポリオールが、オキシエチレン基とオキシプロピレンのようなもう一種のオキシアルキレン基とを含む場合、このポリオールは、ランダム分布、ブロックコポリマー分布またはその組み合わせのタイプであってもよい。ポリオール類の混合物を使用することができる。そのようなポリオール類を製造する方法は公知であり、そのようなポリオール類は市販されている。例えばCaradol(商標：Shell製)、Lupranol(商標)9205(BASF製)、Daltocel  F526(Huntsman  Polyurethanes製)(Daltocelは、Huntsman  International  LLCの商標である)及びG2005(Uniqema製)が挙げられる。これらは90〜100重量%の量で使用するのが好ましい。
【００２９】
０〜20重量%、好ましくは０〜10重量%の量で使用し得る他のイソシアネート-反応性化合物b)は、連鎖延長剤、架橋剤、ポリエーテルポリアミン類、ポリエステルポリオール類及び、500を超える分子量を有するポリエーテルポリオール類(上述のものとは異なる)から、特にそのような他のポリエーテルポリオール類から選択することができ、これらはポリオキシプロピレンポリオール類、75重量%未満のオキシエチレン含有量を有するポリオキシエチレンポリオキシプロピレンポリオール類及び、70%未満の一級水酸基含有量を有するポリオキシエチレンポリオキシプロピレンポリオール類から選択することができる。好ましいポリオキシエチレンポリオキシプロピレンポリオール類は、全てのオキシエチレン基がポリマー鎖の末端にある(いわゆるEOキャップ化ポリオール類)、５〜30重量%、好ましくは10〜25重量%のオキシエチレン含有量を有するようなもの並びに、60〜90重量%のオキシエチレン含有量を有し、全てのオキシエチレン基とオキシプロピレン基とがランダム分散しており、ポリオール中の一級水酸基と二級水酸基の数に対して計算して20〜60%の一級水酸基含有量を有するものである。これらの他のポリエーテルポリオール類は、２〜６、好ましくは２〜４の平均公称官能基数と、2000〜10000、より好ましくは2500〜8000の平均分子量を有するのが好ましい。
【００３０】
官能基数２を有するこのイソシアネート-反応性連鎖延長剤は、アミン類、アミノ-アルコール類及びポリオール類から選択することができ、ポリオール類を使用するのが好ましい。さらにこの連鎖延長剤は、芳香族、脂環式、芳香族脂肪族及び脂肪族であってもよく、脂肪族を使用するのが好ましい。この連鎖延長剤は、500未満の分子量を有する。最も好ましいものは、62〜500の分子量を有する脂肪族ジオール類であり、例えばエチレングリコール、1,3-プロパンジオール、2-メチル-1,3-プロパンジオール、1,4-ブタンジオール、1,5-ペンタンジオール、1,6-ヘキサンジオール、1,2-プロパンジオール、1,3-ブタンジオール、2,3-ブタンジオール、1,3-ペンタンジオール、1,2-ヘキサンジオール、3-メチルペンタン-1,5-ジオール、2,2-ジメチル-1,3-プロパンジオール、ジエチレングリコール、ジプロピレングリコール及びトリプロピレングリコール、並びに芳香族ジオール、そのプロポキシル化及び／またはエトキシル化生成物がある。架橋剤は、500以下の平均分子量と、官能基数３〜８を有するイソシアネート-反応性化合物である。そのような架橋剤の例としては、グリセロール、トリメチロールプロパン、ペンタエリスリトール、蔗糖、ソルビトール、モノ-、ジ-及びトリエタノールアミン、エチレンジアミン、トルエンジアミン、ジエチルトルエンジアミン、エトキシル化グリセロールのような平均公称官能基数３〜８と、平均分子量500以下とを有するポリオキシエチレンポリオール類、前記分子量を有するトリメチロールプロパン、ペンタエリスリトール、蔗糖及びソルビトール、並びに500以下の平均分子量を有するポリエーテルジアミン類及びトリアミン類が挙げられ、最も好ましい架橋剤は、ポリオール架橋剤である。
【００３１】
さらに、他のイソシアネート-反応性化合物は、ポリエステル類、ポリエステルアミド類、ポリチオエーテル類、ポリカーボネート類、ポリアセタール類、ポリオレフィン類及びポリシロキサン類から選択することができる。使用し得るポリエステルポリオール類としては、エチレングリコール、プロピレングリコール、ジエチレングリコール、1,4-ブタンジオール、ネオペンチルグリコール、1,6-ヘキサンジオール若しくはシクロヘキサンジメタノールまたはそのような二価アルコール類の混合物、及びコハク酸、グルタル酸、及びアジピン酸またはそのジメチルエステル類、セバシン酸、無水フタル酸、無水テトラクロロフタル酸若しくはジメチルテレフタレートまたはその混合物などのジカルボン酸またはそのエステル形成性誘導体の水酸基末端化反応生成物が挙げられる。使用し得るポリチオエーテルポリオール類としては、チオジグリコールを単独で、または他のグリコール類、アルキレンオキシド類、ジカルボン酸、ホルムアルデヒド、アミノ-アルコール類若しくはアミノカルボン酸と縮合することによって得られた生成物が挙げられる。使用し得るポリカーボネートポリオール類としては、1,3-プロパンジオール、1,4-ブタンジオール、1,6-ヘキサンジオール、ジエチレングリコール若しくはテラエチレングリコール(teraethylene  glycol)などのジオール類と、ジアリルカーボネート類、例えばジフェニルカーボネート、またはホスゲンとを反応させることによって得られた生成物が挙げられる。使用し得るポリアセタールポリオール類としては、ジエチレングリコール、トリエチレングリコールまたはヘキサンジオールなどのグリコール類と、ホルムアルデヒドとを反応させることによって製造したものが挙げられる。好適なポリアセタール類は、環状アセタール類を重合することによっても製造することができる。好適なポリオレフィンポリオール類としては、ヒドロキシ-末端化ブタジエンホモ-及びコポリマーが挙げられ、好適なポリシロキサンポリオール類としては、ポリジメチルシロキサンジオール類が挙げられる。
【００３２】
上記他のイソシアネート-反応性化合物の混合物も同様に使用することができる。好ましくは、この他のイソシアネート-反応性化合物は、上記の好ましいものから選択されるポリオール類である。
【００３３】
ポリオール類は、上記タイプのポリオール中の、付加または縮合ポリマーの分散液または溶液を含むことができる。「ポリマーポリオール類」とも称されることが多い、そのような変性ポリオール類は、当該技術分野で十分に記載されており、この例としては、上記ポリエーテルポリオール中の、一種以上のビニルモノマー類、例えばスチレン及び／またはアクリロニトリルのin-situ重合によって、または上記ポリオール中の、ポリイソシアネートとアミノ-及び／またはヒドロキシ-官能性化合物、例えばトリエタノールアミンとの間のin-situ反応によって得られた生成物が挙げられる。分散ポリマー１〜50%を含有するポリオキシアルキレンポリオール類が特に有用である。50ミクロン未満の分散ポリマーの粒径が好ましい。
【００３４】
さらに以下の任意選択成分：オクタン酸錫及びジブチル錫ラウレートなどの錫触媒、トリエチレンジアミンなどの三級アミン触媒及びジメチルイミダゾールなどのイミダゾール類のようにウレタン結合の形成を促進する触媒並びに、マレイン酸エステル及び酢酸エステルなどの他の触媒；界面活性剤；シロキサン-オキシアルキレンコポリマーなどの整泡剤；難燃剤；発煙抑制剤；UV安定剤；着色剤；微生物阻害剤；有機及び無機充填剤；耐衝撃改良剤；可塑剤並びに内部離型剤を使用することができる。さらに本発明に従って、本プロセスでは外部離型剤を使用することができる。
【００３５】
イソシアネート三量体化反応(イソシアヌレート-形成)に触媒作用を与える任意の化合物、例えば三級アミン類、トリアジン類及び、最も好ましくは金属塩三量体化触媒を本発明に従ったプロセスで三量体化触媒として使用することができる。
【００３６】
好適な金属塩三量体化触媒の例としては、有機カルボン酸のアルカリ金属塩がある。好ましいアルカリ金属はカリウム及びナトリウムであり、好ましいカルボン酸は酢酸及び2-エチルヘキサン酸である。
【００３７】
最も好ましい金属塩三量体化触媒は、酢酸カリウム(Air  ProductsよりPolycat  46として、及びHuntsman  PolyurethanesよりCatalyst  LBとして市販)及びカリウム2-エチルヘキサノエート(Air  ProductsよりDabco  L15として市販)である。二種以上の異なる金属塩三量体化触媒を本発明のプロセスで使用することができる。
【００３８】
この金属塩三量体化触媒は、通常、イソシアネート-反応性組成物をベースとして５重量%以下、好ましくは0.1〜３重量%の量で使用する。本発明に従ったプロセスで使用したポリオールは、その製造法由来の金属塩をまだ含んでいることがあり、そこでこれは三量体化触媒として、または三量体化触媒の一部として使用することができる。
【００３９】
ポリウレタン材料は、中実または吹込み成形(微孔質)材料であってもよい。微孔質材料は、炭化水素、ヒドロフルオロカーボン類、ヒドロクロロフルオロ-カーボン類、N2及びCO2などの気体、並びに水などの発泡剤の存在下で、この反応を実施することにより得られる。発泡剤として水を使用するのが最も好ましい。発泡剤の量は、所望の密度に依存する。水の量は、イソシアネート-反応性組成物の重量に対して５重量%未満、好ましくは３重量%未満、最も好ましくは１重量%未満である。Expancelまたは中空ガラスミクロビーズ(glass  microbeads)などの発泡または発泡可能なミクロスフィアを組み込むことによって、密度を減少させることもできる。
【００４０】
本材料を製造するための反応は、NCOインデックス150〜1500で実施する。
【００４１】
本材料の密度は、100kg/m3を超える。
【００４２】
本材料は金型内で製造するのが好ましい。本プロセスは、当該技術分野で公知の任意のタイプの金型で実施することができる。そのような金型の例としては、サッカーシューズ並びにスキー-及びスケートブーツのような靴の部品、アームレスト、ドアパネル及びバックシェルフのような自動車部品を製造するのに商業的に利用される金型がある。この反応は閉鎖金型内で実施するのが好ましい。本材料を製造するのに使用する成分を、周囲温度から80℃以下の温度で金型内に供給し、この金型を本プロセスの間、周囲温度から150℃以下の温度に保持する。好ましくは、反応性アミン基を含有するイソシアネート-反応性化合物を使用しないという事実にもかかわらず、離型時間は比較的短い。触媒量に依存して、離型時間は、10分未満、好ましくは５分未満、より好ましくは３分未満、最も好ましくは１分未満である。
【００４３】
本成形プロセスは、反応射出成形(RIM)プロセス及びキャスト成形プロセスに従って実施することができる。本プロセスは、RRIM(強化RIM)及びSRIM(構造RIM)プロセスに従っても実施することができる。
【００４４】
通常、イソシアネート-反応性成分と触媒とを、場合により任意成分と一緒に予備混合してから、ポリイソシアネートと接触させる。
【００４５】
本発明に従った材料は、サッカーシューズの靴底及びスキーブーツのような、並びにアームレスト、ドアパネル、バックシェルフ及びサンバイザーのような自動車部品のような、高剛性で、非脆性、高耐衝撃性及び低密度材料が望ましい用途で使用するのに特に適している。
【００４６】
本発明を以下の実施例により説明する。
【００４７】
実施例１〜４
Suprasec  2020*及びDaltocel  F526**を金型に分配した(分配機、Krauss  Maffei  Comet  2020高圧ピストン機、出力は300g/秒であった)。この金型は、寸法30×60×0.3cmを有するスチール製金型であり、Battenfeldプレスに据え付けた。
【００４８】
薬品と金型の温度は、それぞれ35℃と85℃であった。使用前に、この金型をAcmos  35-5015離型剤で処理した。離型時間は60秒であった。使用量(重量部)及びポリイソシアヌレートポリウレタン部品の物理的特性を以下の表に示す。
【００４９】
【表１】
0004818104.tif 000002